КОМПОЗИЦИЯ И СПОСОБЫ ИЗГОТОВЛЕНИЯ ТОНЕРА

1. Тонер, содержащий:
окисленный полимер на биооснове, содержащий по меньшей мере одну аморфную полиэфирную смолу на биооснове в сочетании по меньшей мере с одной кислотой на биооснове, и
необязательно один или несколько ингредиентов, выбранных из группы, включающей кристаллические полимеры, красители, парафины и их сочетания, при этом окисленный полимер на биооснове имеет показатель кислотности от около 2 мг КОН/г полимера до около 200 мг КОН/г полимера.
2. Тонер по п.1, в котором аморфную полиэфирную смолу на биооснове получают из димерного диола, D-изосорбида, нафталиндикарбоксилата и дикарбоновой кислоты.
3. Тонер по п.2, в котором дикарбоновую кислоту выбирают из группы, включающей азелаиновую кислоту, нафталиндикарбоновую кислоту, димерную двухосновную кислоту, терефталевую кислоту и их сочетания.
4. Тонер по п.1, в котором аморфный полиэфир на биооснове содержит компоненты, выбранные из группы, включающей жирный димерный диол, жирную димерную двухосновную кислоту, D-изосорбид, L-тирозин, глутаминовую кислоту и их сочетания.
5. Тонер по п.1, в котором по меньшей мере одна аморфная полиэфирная смола на биооснове имеет соотношение содержания углерода и кислорода от около 2 до около 15.
6. Тонер по п.1, в котором кислота на биооснове представляет собой многофункциональную кислоту, выбранную из группы, включающей лимонную кислоту, ангидрид лимонной кислоты и сочетания, которая содержится в количестве от около 0,1% по весу до около 20% по весу аморфного полимера на биооснове.
7. Тонер по п.1, в котором окисленный аморфный полимер на биооснове имеет среднемассовую молекулярную массу от около 2000 до около 150000.
8. Тонер по п.1, в котором окисленный полимер на биооснове и любой необязательный кристаллический полимер имеет вязкость расплава от около 10 до около 1000000 Па·с при температуре около 140°C.
9. Способ изготовления тонера, в котором:
вводят по меньшей мере одну аморфную полиэфирную смолу на биооснове в контакт по меньшей мере с одной кислотой на биооснове с целью получения окисленного полимера на биооснове, имеющего показатель кислотности от около 2 мг KOH/г полимера до около 200 мг KOH/г полимера,
вводят окисленный полимер на биооснове в контакт по меньшей мере с одним кристаллическим полимером, по меньшей мере одним красителем, по меньшей мере одним поверхностно-активным веществом и необязательно парафином с целью получения содержащей мелкие частицы эмульсии,
осуществляют агрегацию мелких частиц с целью получения множества агрегатов большего размера,
осуществляют коалесценцию агрегатов большего размера с целью получения частиц тонера и
извлекают частицы.
10. Способ по п.9, в котором вводят аморфную полиэфирную смолу на биооснове в контакт с кислотой на биооснове при температуре от около 150°C до около 170°C в течение от около 30 мин до около 480 мин.